(57)【特許請求の範囲】
【請求項１】
鉄を含有してなるＺＳＭ−５型ゼオライトからなり、Ｘ線結晶回折（０５１）面の半値幅（ＦＷＨＭ）が０．３３〜０．３７°、塩化アンモニウムの飽和溶液を下部に充填して１５Ｔｏｒｒ以下としたデシケーターに１２時間以上静置後の９００℃加熱減量が８．５〜１１．５重量％であることを特徴とするＳＣＲ触媒。
【請求項２】
ＳｉＯ２／Ａｌ２Ｏ３モル比が２５〜４５であり、鉄を２．５〜３．５重量％含み、且つ、平均ＳＥＭ粒子径が０．５〜１．１μｍであることを特徴とする請求項１に記載のＳＣＲ触媒。
【請求項３】
ＺＳＭ−５型ゼオライトと鉄含有水溶液とを混合した後、乾燥して得られた鉄担持ＺＳＭ−５型ゼオライト乾燥物を水蒸気濃度１容量％以下の乾燥空気雰囲気下、７００〜９００℃で焼成を行うことを特徴とする請求項１又は請求項２に記載のＳＣＲ触媒の製造方法。
【請求項４】
水蒸気濃度が１容量％以下、且つ７００〜９００℃での焼成における保持時間が１時間以上であることを特徴とする、請求項３に記載のＳＣＲ触媒の製造方法。
【請求項５】
窒素酸化物及び還元剤を含有する気体を請求項１又は請求項２に記載のＳＣＲ触媒に接触させ、窒素酸化物を還元させて窒素ガスにして除去することを特徴とする窒素酸化物の還元除去方法。
【発明の詳細な説明】
【技術分野】
【０００１】
本発明は、還元剤の存在下で自動車排ガス中の窒素酸化物を浄化するのに利用される、鉄及びＭＦＩ型ゼオライトからなるＳＣＲ触媒及びその製法に関する。
【背景技術】
【０００２】
ゼオライトは、ＮＯｘ還元触媒、特にアンモニアを還元剤として用いるＮＯｘ還元触媒（一般にＳＣＲ触媒といわれる選択的接触還元“Ｓｅｌｅｃｔｉｖｅ  ｃａｔａｌｙｔｉｃ  ｒｅｄｕｃｔｉｏｎ”の略）に用いられるゼオライトとして知られている。（特許文献１参照）
ゼオライトを用いたＳＣＲ触媒は、高温水蒸気雰囲気下での耐久処理（以下、水熱耐久処理という）後において、ＮＯｘ還元性能が低下し、特に３００℃以下の低温活性での劣化が大きく、排ガス温度が低い条件下で使用することができなかった。このようなゼオライトを用いたＳＣＲ触媒の水熱耐久処理後における性能低下は、ゼオライトの耐熱水性が不十分であることが主な原因と考えられるが、特に低温活性が低下してしまう原因はこれまで十分に解明されていなかった。
【０００３】
ゼオライトの耐熱水性を向上させる方法としてはＳｉＯ２／Ａｌ２Ｏ３モル比を高めること、或いは結晶径を大きくすることが知られている（特許文献２、３参照）。しかし、ＳｉＯ２／Ａｌ２Ｏ３モル比を大きくした場合には固体酸即ち触媒活性点が少なくなり、また結晶径を大きくした場合には触媒における拡散速度が低下し、温度が時間とともに変化するような過渡的な条件下での触媒特性には不利になり、ＳＣＲ触媒用途においては十分な解決にはならなかった。
【０００４】
これまでＺＳＭ−５型ゼオライトを用いたＳＣＲ触媒の性能向上についていくつかの提案がなされている。例えば、還元雰囲気、不活性雰囲気で焼成を行ない、ゼオライトに常磁性の鉄（ＩＩＩ）イオンを担持させることで、低温域から活性の高い触媒を製造する方法が提案されている（特許文献４）。しかしながら、これは水熱耐久処理後の性能が不十分であった。
【先行技術文献】
【特許文献】
【０００５】
【特許文献１】特許第２９０４８６２号公報
【特許文献２】特開平０９−０３８４８５号公報
【特許文献３】特開平１１−２２８１２８号公報
【特許文献４】特開２００７−２２２７４２号公報
【発明の概要】
【発明が解決しようとする課題】
【０００６】
本発明の目的は、ＮＯｘ還元性、特に水熱耐久処理後での低温におけるＮＯｘ還元性能が高いＳＣＲ触媒、及びその簡便な製造方法を提供するものである。
【課題を解決するための手段】
【０００７】
本発明者等は、ＺＳＭ−５型ゼオライトを用いたＳＣＲ触媒、特に水熱耐久処理後におけるＳＣＲ触媒の低温でのＮＯｘ還元性能について鋭意検討を重ねた結果、ゼオライトに鉄を担持した後に水蒸気濃度１容量％以下の乾燥空気雰囲気下で高温焼成処理を行い、特定の結晶状態及び表面状態とすることにより、ゼオライトと鉄の相互作用を高めることができ、低温、特に２００℃以下でのＮＯｘ還元性能を極めて高くすることができることを見出し、本発明を完成するに至ったものである。
【０００８】
以下、本発明のＳＣＲ触媒について説明する。
【０００９】
本発明のＳＣＲ触媒は鉄を含有してなるＺＳＭ−５型ゼオライトから構成される。これにより、ＺＳＭ−５型ゼオライトと鉄の相互作用が発現して、このＳＣＲ触媒は優れた触媒活性を呈する。ゼオライトと鉄の相互作用の詳細は明らかではないが、ゼオライトの構造欠陥（シラノールまたはヒドロキシルネストなどと呼ばれる）への鉄の配位、またはゼオライト表面のシラノールと酸化鉄、および水酸化鉄の縮合反応等により発現するためと考えられる。
【００１０】
本発明のＳＣＲ触媒はＸ線結晶回折（０５１）面の半値幅（ＦＷＨＭ）が０．３３〜０．３７°であることを必須とする。
【００１１】
半値幅（ＦＷＨＭ）は結晶の状態を表す指標であり、この値から結晶の規則性、すなわち構造欠陥の多寡を判断することができる。この値が大きいほど結晶の規則性は低く、結晶中に欠陥が多く生成していることを示しており、この欠陥部位と鉄との相互作用が強く発現し、水熱処理後での触媒活性が向上するものと考えられる。一方、半値幅（ＦＷＨＭ）が著しく大きい場合はゼオライト構造自体の崩壊が進み過ぎており、触媒活性は著しく低下すると考えられる。
【００１２】
従って、半値幅（ＦＷＨＭ）が０．３３°未満であるものは構造欠陥が少なく、鉄とＺＳＭ−５型ゼオライトの相互作用が十分でないため、熱水処理後での触媒活性が低くなり、０．３７°を超えるとゼオライト構造自体の崩壊が著しく進み過ぎ、触媒活性が低くなる。
【００１３】
本発明のＳＣＲ触媒は水和処理後の９００℃加熱減量が８．５〜１１．５重量％であることを必須とする。
【００１４】
ここで、水和処理をしたゼオライトの加熱減量とは、所定温度でＳＣＲ触媒を加熱したときのＳＣＲ触媒の重量減少率であり、９００℃加熱減量とは９００℃の加熱処理におけるＳＣＲ触媒の重量減少率である。加熱減量は、吸着水分量および結晶構造中のシラノール部位の脱水縮合により生成する水分量を反映する。そのため、加熱減量は水分の吸着サイトでもある表面シラノール量の多少を判断する指標として用いることができる。この値が小さいほどシラノールと鉄の反応が進んでおり、水熱処理後での触媒活性が向上すると考えられる。一方、低すぎる場合はその表面シラノールが十分反応しておらず、鉄との反応が十分進んでいないため、ＳＣＲ触媒活性は低くなると考えられる。
【００１５】
従って、水和処理後の９００℃加熱減量が８．５重量％未満であるものはゼオライト構造自体の崩壊が著しく進んでおり、触媒活性が低く、ＳＣＲ触媒に適さない。一方、１１．５重量％を超えるゼオライトでは、その表面シラノールが十分反応しておらず、鉄との反応が十分進んでいないため、熱水処理後の触媒活性が低い。
【００１６】
本発明において、ＳＣＲ触媒のＳｉＯ２／Ａｌ２Ｏ３モル比は特に限定されるものではないが、触媒活性、骨格構造安定の面から２５〜４５であることが好ましい。また、平均ＳＥＭ粒子径も特に限定されないが、ゼオライトの熱安定性、及び金属の分散担持、製造の容易さから０．５〜１．１μｍであることが好ましい。更に、鉄の含有量は２．５〜３．５重量％であることがＳＣＲ触媒活性向上の為、好ましい。
【００１７】
本発明のＳＣＲ触媒は、鉄を含有してなるＺＳＭ−５型ゼオライトを含んでなるものであるが、鉄以外に周期律表のＶＩＩＩ族、ＩＢ族の元素群の金属（つまり、Ｃｏ，Ｎｉ，Ｒｕ，Ｒｈ，Ｐｄ，Ｏｓ，Ｉｒ，Ｐｔ，Ｃｕ，Ａｇ及びＡｕ）、希土類金属、チタニア、ジルコニアを助触媒成分として付加的に加えることもできる。
【００１８】
担持方法として、イオン交換法、含浸担持法、蒸発乾固法、沈殿担持法、物理混合法、骨格置換法等の方法を採用することができる。金属担持に用いる原料も硝酸塩、硫酸塩、酢酸塩、塩化物、錯塩、酸化物、複合酸化物など可溶性、不溶性のものがいずれも使用できる。
【００１９】
本発明のＳＣＲ触媒は、７００℃、２０時間、１０容量％水素雰囲気下の水熱耐久処理後に、反応温度２００℃でのＮＯｘ還元率が３０％以上であることがより好ましい。
【００２０】
水熱耐久処理後のＳＣＲ触媒において、反応温度２００℃でのＮＯｘ還元率はＳＣＲ触媒で重要とされる低温活性、水熱耐久性を判断する指標である。
【００２１】
本発明でいう水熱耐久処理とは、水蒸気を１０容量％含む空気流通下において温度７００℃、２０時間、ガス流量／ゼオライト容量比１００倍／分で処理することをいう。従来からＳＣＲ触媒は水熱耐久処理の性能で評価されることが一般的であるが、その水熱耐久処理としては、特に規格化されたものはない。上記の水熱耐久試験条件はＳＣＲ触媒の水熱耐久処理条件として一般的に用いられる条件の範疇であり、特に特殊な条件ではない。
【００２２】
なお、ＺＳＭ−５型ゼオライトに限らず、ゼオライトは６００℃以上における熱的なダメージは指数関数的に増大するため、７００℃で２０時間の水熱耐久処理は、６５０℃であれば１００〜２００時間以上、８００℃であれば数時間の処理に相当するものである。
【００２３】
本発明のＳＣＲ触媒は、シリカ、アルミナ及び粘土鉱物等のバインダーと混合し成形して使用することもできる。成形する際に用いられる粘土鉱物として、カオリン、アタパルジャイト、モンモリロナイト、ベントナイト、アロフェン、セピオライトが例示できる。
【００２４】
本発明のＳＣＲ触媒は排ガス浄化用触媒として高い性能を有する。
【００２５】
本発明のＳＣＲ触媒はゼオライトと遷移金属の相互作用を熱処理により高めることで、水熱処理後に特に低温で高いＮＯｘ分解性を発揮するものであり、窒素酸化物を含む排ガスと接触させることにより、高度に排ガス浄化することができる。
【００２６】
本発明で浄化される窒素酸化物は、例えば一酸化窒素、二酸化窒素、三酸化二窒素、四酸化二窒素、一酸化二窒素、及びそれらの混合物が例示される。好ましくは一酸化窒素、二酸化窒素、一酸化二窒素である。ここで本発明が処理可能な排ガスの窒素酸化物濃度は限定されるものではない。
【００２７】
また排ガスには窒素酸化物以外の成分が含まれていてもよく、例えば炭化水素、一酸化炭素、二酸化炭素、水素、窒素、酸素、硫黄酸化物、水が含まれていても良い。具体的には、本発明の方法ではディーゼル自動車、ガソリン自動車、ボイラー、ガスタービン等の多種多様の排ガスから窒素酸化物を浄化することができる。
【００２８】
本発明のＳＣＲ触媒は還元剤の存在下で窒素酸化物を浄化するものである。
【００２９】
還元剤としては該排ガス中に含まれる炭化水素、一酸化炭素、水素等を利用することができ、更には必要に応じて適当な還元剤を排ガスに添加して共存させても良い。排ガスに添加される還元剤は特に限定されないが、アンモニア、尿素、有機アミン類、炭化水素、アルコール類、ケトン類、一酸化炭素、水素等又はそれらの任意の混合物が挙げられ、特に窒素酸化物の浄化効率をより高めるためには、特にアンモニア、尿素、有機アミン類又はそれらの任意の混合物が好ましく用いられる。
【００３０】
これらの還元剤により、窒素酸化物は無害な窒素に転化され、排ガスを処理することが可能となる。
【００３１】
これらの還元剤の添加方法は特に限定されず、還元成分をガス状で直接添加する方法、水溶液などの液状を噴霧し気化させる方法、噴霧熱分解させる方法等を採用することができる。これらの還元剤の添加量は、十分に窒素酸化物が浄化できるように任意に設定することができる。
【００３２】
本発明の窒素酸化物の浄化方法において、ＳＣＲ触媒と排ガスを接触させる際の空間速度は特に限定されないが、好ましい空間速度は体積基準で５００〜５０万ｈｒ−１であり、より好ましくは２０００〜３０万ｈｒ−１である。
【００３３】
次に、本発明のＳＣＲ触媒の製造方法について説明する。
【００３４】
本発明のＳＣＲ触媒は、例えば、ＺＳＭ−５型ゼオライトと鉄含有水溶液とを混合した後、乾燥して得られた鉄担持ＺＳＭ−５型ゼオライト乾燥物を水蒸気濃度１容量％以下の雰囲気下、７００〜９００℃で焼成を行うことにより製造することができる。
【００３５】
従来、酸点が必要な触媒においては、その骨格構造の保持、固体酸の保持のため、脱アルミニウム（Ａｌ）を抑制する必要があり、７００〜９００℃のような高温での乾燥空気による焼成は行なわれていなかった。担持鉄塩の分解やゼオライト中の水分を脱離する活性化処理は骨格構造、固体酸保持のため、１００〜５００℃で行なわれることが一般的であった。もしくは、１０容量％を超えるような水蒸気雰囲気下で骨格構造を保持しつつ、強すぎる活性を抑えるための固体酸低減を目的とする脱アルミニウム処理や、活性な金属状態にするための還元雰囲気や不活性雰囲気での焼成が通常であった。本発明はこれまで行なわれていなかった乾燥空気雰囲気での高温処理がＳＣＲ触媒の耐久処理後の活性の改善に有効であることを見出したものである。
【００３６】
本発明の方法では、鉄を含有させた後に焼成を行なう必要があり、先に鉄を含有させる前にＺＳＭ−５型ゼオライトの焼成を行なうと本発明における鉄とＺＳＭ−５型ゼオライトの相互作用が発揮されず、活性が低下する。
【００３７】
従来、水熱処理や熱処理を施してゼオライトを安定化した後に金属を含有させる方法も提案されているが、これらの方法はＺＳＭ−５型ゼオライトの骨格構造の耐久性を向上することはできるが、鉄とＺＳＭ−５型ゼオライトの相互作用を向上するものではなく、本発明のＳＣＲ触媒活性は得られない。鉄の分散性が低下し、活性が低下するためである。
【００３８】
本発明のＳＣＲ触媒の製造における焼成雰囲気は乾燥空気であることを必須とする。還元雰囲気、不活性雰囲気で焼成をする方法も提案されているが、鉄が還元されるため、酸化鉄とＺＳＭ−５型ゼオライトの相互作用が進まず、耐久処理後、触媒活性が低下する。また、理由は明らかでは無いが、空気焼成に比べてゼオライト構造の崩壊が進みやすく、半値幅（ＦＷＨＭ）が大きくなりすぎ、耐久後活性が低下する。
【００３９】
また、本発明のＳＣＲ触媒の製造における焼成時の水蒸気濃度は、１容量％以下で行なうことを必須とする。１容量％以下で行なうことで、鉄とゼオライトの相互作用を阻害する水蒸気による加水分解反応を抑制できる。１容量％を超える水蒸気濃度では、水蒸気による鉄の凝集が促進され、水熱処理後の触媒活性は低下する。
【００４０】
本発明のＳＣＲ用触媒の製造における焼成温度は７００〜９００℃で行なうことを必須と７００℃未満では鉄とＺＳＭ−５型ゼオライトとの相互作用の促進が十分に進まず、本発明の触媒活性を得ることができず、一方で９００℃を超えるとＺＳＭ−５型ゼオライトの結晶崩壊が著しく進行し、触媒活性が低下する。特に８００〜９００℃で焼成を行なうことが好ましい。
【００４１】
本発明の方法における焼成時間は特に限定されるものではないが、焼成時間が短すぎると鉄とＺＳＭ−５型ゼオライトの相互作用が十分に進行しないため、１時間以上保持することが好ましい。
【発明の効果】
【００４２】
本発明の鉄を含有してなるＺＳＭ−５型ゼオライトを含んでなるＳＣＲ触媒は、水熱蒸気含有雰囲気下の高温での耐久処理後もＳＣＲ触媒性能、特に低温でのＮＯｘ還元性に優れる。
【実施例】
【００４３】
｛Ｘ線による半値幅（ＦＷＨＭ）の測定｝
通常用いられるＣｕ−Ｋα線源を用いる粉末Ｘ線結晶回折により、２θ＝２３〜２４°付近に現れるメインピークを使用して半値幅（ＦＷＨＭ）を求めた。
【００４４】
（水和処理）
塩化アンモニウムの飽和水溶液を下部に充填したデシケーター内に処理物を置き、真空ポンプにて内部を１５Ｔｏｒｒ以下まで減圧した後、減圧を止め、内部を閉鎖したまま、１２時間以上静置することにより水和処理を行った。
【００４５】
（水和処理後の９００℃加熱減量の測定）
水和処理を行なった測定物をるつぼに入れ重量を測定した後、マッフル炉にて乾燥空気流通下で室温から９００℃まで３時間かけて昇温し、９００℃で５時間保持した後、シリカゲルを充填したデシケーター内で室温まで十分冷却を行い、その重量を測定することにより９００℃加熱減量を求めた。
【００４６】
即ち、加熱減量（重量％）＝（加熱前の測定物重量−加熱後の測定物重量）／加熱前の測定物重量×１００で求めた。正確な加熱減量を求めるために、放置している間に水分吸着量が変わらないようにするため、水和処理後に速やかに測定物の重量の測定を行った。
【００４７】
（水熱耐久処理条件）
ＳＣＲ触媒を以下の雰囲気下で処理した。
【００４８】
温度                          ：７００℃，
時間                          ：２０時間，
ガス中水分濃度                ：１０容量％，
ガス流量／ゼオライト容量比    ：１００倍／分。
【００４９】
（ＮＯｘ還元率の測定）
以下の条件のガスを所定の温度で接触させた場合の窒素酸化物の還元率をＮＯｘ還元率とした。ＳＣＲ触媒は一般的に還元分解するＮＯｘガスと還元剤のアンモニアを１：１で含有するガスを用いて評価することが一般的である。本発明で用いたＮＯｘ還元条件は、通常ＳＣＲ触媒のＮＯｘ還元性を評価する一般的な条件の範疇に入るものであり、特に特殊な条件ではない。
【００５０】
本発明の評価で採用した窒素還元条件：
処理ガス組成  ＮＯ    ２００ｐｐｍ，
ＮＨ３  ２００ｐｐｍ，
Ｏ２      １０容量％，
Ｈ２Ｏ      ３容量％，
残り    Ｎ２バランス，
処理ガス流量  １．５リットル／分，
処理ガス／触媒容量比  １０００／分。
【００５１】
（平均ＳＥＭ粒子径）
平均ＳＥＭ粒子径は一般的なＳＥＭ観測で求めることができる。本願でのＳＥＭ粒子径はレーザー回折散乱式粒子径・粒度分布測定装置や、遠心沈降式粒子径粒度分布測定装置で測定される凝集粒子径ではなく、それを構成する一次粒子径のことをさす。倍率１００００倍でＳＥＭ観測を行い、視野内の粒子５０個を無作為に選び、その粒子径をそれぞれ測定し、その個数平均径を算出し、平均ＳＥＭ粒子径とした。
【００５２】
観測倍率：１００００倍，
測定個数：５０個，
算出方法：個数平均径。
【００５３】
実施例１（触媒１）
純水４．６１ｇに硝酸第二鉄九水和物（キシダ化学製）３．４８ｇを溶解させ、硝酸第二鉄水溶液を作製した。乳鉢を用いてＺＳＭ−５型ゼオライト（東ソー製：ＨＳＺ−８３０ＮＨＡ）１５ｇ（乾燥重量）と該硝酸鉄水溶液を１０分間均一となるよう良く混合した後、熱風式棚段乾燥機を用いて１１０℃で２４時間乾燥し、鉄担持ＺＳＭ−５型ゼオライト乾燥物を得た。
【００５４】
該乾燥物８ｇ（有姿重量）を磁性皿にいれ電気式マッフル炉にて焼成を行なった。乾燥空気（水蒸気濃度０．１容量％）を２．０Ｌ／分で吹き込みながら１９４℃／時間の昇温速度で室温から８００℃まで昇温し、８００℃で１時間保持し焼成を行なった。室温まで冷却した後に該鉄担持ＺＳＭ−５型ゼオライトを取り出し、触媒１を得た。
【００５５】
触媒１のＸ線結晶回折（０５１）面の半値幅（ＦＷＨＭ）は０．３４°であり、水和処理後の９００℃加熱減量が９．８重量％であった。組成をＩＣＰ分析した結果、鉄の含有量が３．２重量％であり、ＳｉＯ２／Ａｌ２Ｏ３モル比＝２８であった。また、平均ＳＥＭ粒子径は０．８μｍであった。
【００５６】
又、７００℃、２０時間、１０容量％水蒸気雰囲気下の水熱耐久処理後におけるＮＯｘ還元率は反応温度２００℃で３２％であった。
【００５７】
比較例１（比較触媒１）
２３８℃／時間の昇温速度で室温から５００℃まで昇温し、５００℃で１時間保持し焼成を行なった以外は実施例１と同様にして比較触媒１を得た。
【００５８】
比較触媒１のＸ線結晶回折（０５１）面の半値幅（ＦＷＨＭ）は０．３２°であり、水和処理後の９００℃加熱減量が１１．９重量％であった。組成をＩＣＰ分析した結果、Ｆｅ含有量は３．１重量％であり、ＳｉＯ２／Ａｌ２Ｏ３モル比＝２８であった。また、平均ＳＥＭ粒子径は０．８μｍであった。
【００５９】
又、７００℃、２０時間、１０容量％水蒸気雰囲気下の水熱耐久処理後におけるＮＯｘ還元率は反応温度２００℃で１８％であった。
【００６０】
比較例２（比較触媒２）
鉄担持ＺＳＭ−５型ゼオライト乾燥物３ｇを石英反応管と管状炉を用いて窒素雰囲気で焼成を実施した以外は、実施例１と同様にして比較触媒２を得た。
【００６１】
比較触媒２のＸ線結晶回折（０５１）面の半値幅（ＦＷＨＭ）は０．３８°であり、水和処理後の９００℃加熱減量が１２．６重量％であった。組成をＩＣＰ分析した結果、Ｆｅ含有量は３．１重量％であり、ＳｉＯ２／Ａｌ２Ｏ３モル比＝２８であった。また、平均ＳＥＭ粒子径は０．８μｍであった。
【００６２】
又、７００℃、２０時間、１０容量％水蒸気雰囲気下の水熱耐久処理後におけるＮＯｘ還元率は反応温度２００℃で２５％であった。
【００６３】
触媒１、比較触媒１及び比較触媒２のＸ線結晶回折（０５１）面の半値幅（ＦＷＨＭ）、水和処理後の９００℃加熱減量、７００℃、２０時間、１０容量％水蒸気雰囲気下の水熱耐久処理後におけるＮＯｘ還元率を以下の表１に示す。
【００６４】
【表１】
0005625735.tif 000002
【産業上の利用可能性】
【００６５】
本発明のＳＣＲ触媒は、還元剤の存在下で自動車排ガス中の窒素酸化物を浄化するのに利用できる。